(57)【要約】  ３価クロム化合物、錯化剤、伝導性塩として硫酸カリウムおよび硫酸アンモニウム、ｐＨ緩衝剤、硫黄含有有機化合物を含有する３価クロムメッキ液であって、  錯化剤として、ヒドロキシ基を２つ以上、カルボキシ基を２つ以上有するカルボン酸またはその塩を用い、  硫黄含有有機化合物として、サッカリンまたはその塩と、アリル基を有する硫黄含有有機化合物を組み合わせて用いる、ことを特徴とする３価クロムメッキ液により、３価のクロムメッキ液であって、メッキの析出速度が速く、実用的なものを提供する。
2019117178.tif 000002
【特許請求の範囲】
【請求項１】
３価クロム化合物、錯化剤、伝導性塩として硫酸カリウムおよび硫酸アンモニウム、ｐＨ緩衝剤、硫黄含有有機化合物を含有する３価クロムメッキ液であって、
錯化剤として、ヒドロキシ基を２つ以上、カルボキシ基を２つ以上有するカルボン酸またはその塩を用い、
硫黄含有有機化合物として、サッカリンまたはその塩と、アリル基を有する硫黄含有有機化合物を組み合わせて用いる、
ことを特徴とする３価クロムメッキ液。
【請求項２】
ヒドロキシ基を２つ以上有するカルボン酸またはその塩が酒石酸ジアンモニウムである請求項１記載の３価クロムメッキ液。
【請求項３】
硫酸カリウムおよび硫酸アンモニウムの質量比（硫酸カリウム／硫酸アンモニウム）が１．０〜３０である請求項１または２記載の３価クロムメッキ液。
【請求項４】
アリル基を有する硫黄含有有機化合物がアリルスルホン酸ナトリウムおよび／またはアリルチオ尿素である請求項１〜３の何れかに記載の３価クロムメッキ液。
【請求項５】
錯化剤として、更に、カルボキシ基を２つ以上有し、炭素数が４以上であるカルボン酸またはその塩を用い、硫黄含有有機化合物として、更に、ビニル基を有するスルホン酸またはその塩を用いるものである請求項１〜４のいずれかに記載の３価クロムメッキ液。
【請求項６】
カルボキシ基を２つ以上有し、炭素数が４以上であるカルボン酸またはその塩が、フタル酸またはアジピン酸である請求項５記載の３価クロムメッキ液。
【請求項７】
ビニル基を有するスルホン酸またはその塩がビニルスルホン酸ナトリウムである請求項５記載の３価クロムメッキ液。
【請求項８】
鉄および／またはコバルトを実質的に含有しないものである請求項１〜７に記載の３価クロムメッキ液。
【請求項９】
被メッキ物を、請求項１〜８の何れかに記載の３価クロムメッキ液で電気メッキすることを特徴とする被メッキ物へのクロムメッキ方法。
【請求項１０】
被メッキ物を、請求項１〜８の何れかに記載の３価クロムメッキ液で電気メッキして得られるクロムメッキ製品。
【請求項１１】
クロムめっきが鉄および／またはコバルトを実質的に含有しないものである請求項１０記載のクロムメッキ製品。
【発明の詳細な説明】
【技術分野】
【０００１】
本発明は、３価クロムメッキ液およびこれを用いたクロムメッキ方法に関するものである。
【背景技術】
【０００２】
クロムメッキは、銀白色の外観を有するため装飾用のコーティング膜として用いられている。このクロムメッキには６価のクロムが用いられていたが、近年ではこの６価のクロムが環境に影響を及ぼすため、その使用が制限されてきていて、３価のクロムを用いる技術へシフトしてきている。【０００３】
このような３価のクロムを用いる技術としては、多数報告されていて、例えば、水溶性３価クロム塩、リンゴ酸等の３価クロムイオン用錯化剤、ｐＨ緩衝化合物、チオ尿素等の硫黄含有有機化合物およびサッカリン等の水溶性化合物を含有し、ｐＨが２．８〜４．２のクロム電解メッキ溶液が知られている（特許文献１）。【０００４】
しかしながら、この３価のクロムメッキ液は、メッキの析出速度が遅く、実用的なものではなかった。
【先行技術文献】
【特許文献】
【０００５】
【特許文献１】特許第５６９６１３４号
【発明の概要】
【発明が解決しようとする課題】
【０００６】
本発明の課題は、３価のクロムメッキ液であって、メッキの析出速度が速く、実用的なものを提供することである。
【課題を解決するための手段】
【０００７】
本発明者らは、上記課題を解決するために鋭意研究した結果、３価クロムイオン用錯化剤として、ヒドロキシ基を２つ以上、カルボキシ基を２つ以上有するカルボン酸またはその塩を用い、これに加えて硫黄含有有機化合物としてサッカリンまたはその塩とアリル基を有する化合物を組み合わせて用いることにより、３価のクロムメッキ液は、メッキの析出速度が速く、実用的なものとなることを見出し、本発明を完成させた。【０００８】
すなわち、本発明は、３価クロム化合物、錯化剤、伝導性塩として硫酸カリウムおよび硫酸アンモニウム、ｐＨ緩衝剤、硫黄含有有機化合物を含有する３価クロムメッキ液であって、
錯化剤として、ヒドロキシ基を２つ以上、カルボキシ基を２つ以上有するカルボン酸またはその塩を用い、
硫黄含有有機化合物として、サッカリンまたはその塩と、アリル基を有する硫黄含有有機化合物を組み合わせて用いる、
ことを特徴とする３価クロムメッキ液である。【０００９】
また、本発明は、被メッキ物を、上記３価クロムメッキ液で電気メッキすることを特徴とする被メッキ物へのクロムメッキ方法である。【００１０】
更に、本発明は、被メッキ物を、上記３価クロムメッキ液で電気メッキして得られるクロムメッキ製品である。
【発明の効果】
【００１１】
本発明の３価クロムメッキ液は、３価のクロムを用いたメッキであるものの６価のクロムを用いたメッキと同程度の外観が得られ、しかも、メッキの析出速度が速く、実用的なものである。
【図面の簡単な説明】
【００１２】
【図１】実施例１のハルセル試験において付きまわりの距離を測定した位置を示す図である。
【図２】実施例１のハルセル試験において、３価クロムメッキ液中に含まれる硫酸カリウムと硫酸アンモニウムの比と、付きまわりの関係を示す図である。
【図３】耐食性試験（ＣＡＳＳ試験）を行った結果を示す図である。
【発明を実施するための形態】
【００１３】
本発明の３価クロムメッキ液（以下、「本発明メッキ液」という）は、３価クロム化合物、錯化剤、伝導性塩として硫酸カリウムおよび硫酸アンモニウム、ｐＨ緩衝剤、硫黄含有有機化合物を含有する３価クロムメッキ液であって、
錯化剤として、ヒドロキシ基を２つ以上、カルボキシ基を２つ以上有するカルボン酸またはその塩を用い、
硫黄含有有機化合物として、サッカリンまたはその塩と、アリル基を有する硫黄含有有機化合物を組み合わせて用いるものである。
【００１４】
本発明メッキ液に用いられる３価クロム化合物は、特に限定されないが、例えば、塩基性硫酸クロム、硫酸クロム、塩化クロム、スルファミン酸クロム、酢酸クロムであり、好ましくは塩基性硫酸クロム、硫酸クロムである。これら３価クロム化合物は１種または２種以上を組み合わせてもよい。本発明メッキ液における３価クロム化合物の含有量は特に限定されないが、例えば金属クロムとして１〜２５ｇ／Ｌであり、好ましくは５〜１５ｇ／Ｌである。
【００１５】
本発明メッキ液に用いられる錯化剤は、ヒドロキシ基を２つ以上、カルボキシ基を２つ以上有するカルボン酸またはその塩である。この錯化剤としては、例えば、酒石酸等のカルボン酸、酒石酸ジアンモニウム、ロッシェル塩、酒石酸ナトリウム等の前記カルボン酸の塩である。これら錯化剤は１種または２種以上を組み合わせてもよい。本発明メッキ液におけるカルボン酸またはその塩の含有量は特に限定されないが、例えば、５〜９０ｇ／Ｌであり、好ましくは１０〜６０ｇ／Ｌである。なお、本発明においては、カルボキシ基中のヒドロキシ基は、ヒドロキシ基として数えない。
【００１６】
本発明メッキ液に用いられる伝導性塩は、硫酸カリウムおよび硫酸アンモニウムである。本発明メッキ液における硫酸カリウムおよび硫酸アンモニウムの含有量は特に限定されないが、例えば、総量で１００〜３００ｇ／Ｌであり、好ましくは１２０〜２４０ｇ／Ｌである。また、硫酸カリウムおよび硫酸アンモニウムの質量比（硫酸カリウム／硫酸アンモニウム）は０．５〜６０であり、好ましくは１．０〜３０である。硫酸カリウム／硫酸アンモニウムの質量比が上記範囲内であると良好な被覆力を示し、複雑な形状の被メッキ物に対しても低電流密度部までクロムメッキ皮膜を形成可能となる。
【００１７】
本発明メッキ液に用いられるｐＨ緩衝剤は、特に限定されないが、ホウ酸、ホウ酸ナトリウム、ホウ酸カリウム、リン酸、リン酸水素２カリウム等であり、好ましくはホウ酸、ホウ酸ナトリウムである。これらｐＨ緩衝剤は１種または２種以上を組み合わせてもよい。本発明メッキ液におけるｐＨ緩衝剤の含有量は特に限定されないが、例えば、３０〜１５０ｇ／Ｌであり、好ましくは５０〜１１０ｇ／Ｌである。
【００１８】
本発明メッキ液に用いられる硫黄含有有機化合物は、サッカリンまたはその塩と、アリル基を有する硫黄含有有機化合物を組み合わせて用いるものである。サッカリンまたはその塩としては、例えば、サッカリン、サッカリン酸ナトリウム等が挙げられる。また、アリル基を有する硫黄含有有機化合物としては、例えば、アリルスルホン酸ナトリウム、アリルチオ尿素、２−メチルアリルスルホン酸アンモニウム、アリルイソチアシアネート等が挙げられる。これらアリル基を有する硫黄含有有機化合物は１種または２種以上を組み合わせてもよく、アリルスルホン酸ナトリウムおよび／またはアリルチオ尿素が好ましい。これら硫黄含有有機化合物の好ましい組み合わせはサッカリン酸ナトリウムとアリルスルホン酸ナトリウムである。本発明メッキ液における硫黄含有有機化合物の含有量は特に限定されないが、例えば、０．５〜１０ｇ／Ｌであり、好ましくは２〜８ｇ／Ｌである。
【００１９】
本発明メッキ液には、更に、アスコルビン酸、アスコルビン酸ナトリウム、過酸化水素、ポリエチレングリコール等を含有させてもよい。
【００２０】
本発明メッキ液のｐＨは酸性であれば特に限定されず、例えば、２〜４．５が好ましく、２．５〜４．０がより好ましい。
【００２１】
本発明メッキ液の調製法は特に限定されず、例えば、４０〜５０℃の水に３価クロム化合物、錯化剤、伝導性塩、ｐＨ緩衝剤を添加、混合し、溶解した後に硫黄含有有機化合物を添加、混合し、最後に硫酸、アンモニア水等でｐＨを調整することにより、調製することができる。
【００２２】
本発明メッキ液は、従来のクロムメッキ液と同様に、被メッキ物を本発明メッキ液で電気メッキすることにより被メッキ物へクロムメッキをすることができる。
【００２３】
電気メッキの条件は特に限定されないが、例えば、浴温が３０〜６０℃、アノードがカーボンあるいは酸化イリジウム、陰極電流密度が２〜２０Ａ／ｄｍ２、で１〜１５分間電気メッキを行えばよい。
【００２４】
電気メッキすることのできる被メッキ物としては、例えば、鉄、ステンレス、真鍮等の金属、ＡＢＳ、ＰＣ／ＡＢＳ等の樹脂が挙げられる。なお、この被メッキ部材は本発明のメッキ液で処理する前に予め銅メッキ、ニッケルメッキ等の処理をしておいてもよい。
【００２５】
斯くして得られるクロムメッキ製品は、６価のクロムを用いたのと同程度の外観、つきまわり性、析出速度を有するクロムメッキ製品となる。
【００２６】
次に、本発明メッキ液の別の形態として、メッキの析出速度が速く、色調と耐食性が良く、実用的なものとなる３価クロムメッキ液を説明する。
【００２７】
上記した本発明メッキ液の錯化剤として、上記したものに加えて、更に、カルボキシ基を２つ以上有し、炭素数が４以上であるカルボン酸またはその塩を組み合わせて用いる。カルボキシ基を２つ以上有し、炭素数が４以上であるカルボン酸またはその塩としては、例えば、アジピン酸、フタル酸、ピメリン酸、セバシン酸等のカルボン酸、前記カルボン酸の塩等が挙げられる。錯化剤として、ヒドロキシ基を２つ以上、カルボキシ基を２つ以上有するカルボン酸またはその塩と、カルボキシ基を２つ以上有し、炭素数が４以上であるカルボン酸またはその塩とを組み合わせて用いる場合には、これら２種類の錯化剤はそれぞれの１種または２種以上を組み合わせてもよい。また、錯化剤として、ヒドロキシ基を２つ以上、カルボキシ基を２つ以上有するカルボン酸またはその塩と、カルボキシ基を２つ以上有し、炭素数が４以上であるカルボン酸またはその塩とを組み合わせて用いる場合には、本発明メッキ液における錯化剤の含有量の合計は特に限定されないが、例えば、全ての錯化剤の合計で５〜９０ｇ／Ｌであり、好ましくは１０〜６０ｇ／Ｌである。
【００２８】
また、上記した本発明メッキ液の硫黄含有有機化合物として、上記したものに加えて、更に、ビニル基を有するスルホン酸またはその塩を組み合わせて用いる。ビニル基を有するスルホン酸またはその塩としては、例えば、ビニルスルホン酸ナトリウム、メチルビニルスルホン酸、ポリビニルスルホン酸等が挙げられる。硫黄含有有機化合物として、サッカリンまたはその塩と、アリル基を有するスルホン酸またはその塩と、ビニル基を有するスルホン酸またはその塩とを組み合わせて用いる場合には、これら３種の硫黄含有有機化合物はそれぞれの１種または２種以上を組み合わせてもよい。本発明メッキ液における硫黄含有有機化合物の含有量は特に限定されないが、例えば、全ての硫黄含有有機化合物の合計で０．５〜１０ｇ／Ｌであり、好ましくは２〜８ｇ／Ｌである。
【００２９】
上記のような錯化剤と硫黄含有有機化合物を用いた本発明メッキ液は、上記した調製法で調製することができる。また、上記した方法で被メッキ物へクロムメッキをすることができる。
【００３０】
斯くして得られるクロムメッキ製品は、６価のクロムを用いたのと同程度の色調が得られ、しかも、耐食性も高く、実用性の高いクロムメッキとなる。そのため、このクロムめっき製品は耐食性が必要とされる、車、オートバイ、水栓金具などの部品にするのに好適である。
【００３１】
なお、通常の３価クロムメッキ液には、低電流密度へのつきまわりを向上させるために、鉄やコバルトを含有させるが、上記した本発明メッキ液は、鉄および／またはコバルトを含有させなくてもつきまわりが向上する。また、鉄やコバルトを含有するメッキ液の場合、メッキ皮膜中に鉄やコバルトの共析により耐食性が低下するといった傾向がある。そのため、本発明メッキ液には鉄および／またはコバルトを実質的に含有させないことが好ましい。本発明メッキ液が鉄および／またはコバルトを実質的に含有しないとは、鉄および／またはコバルトが２ｐｐｍ以下、好ましくは１ｐｐｍ以下、より好ましくは０．５ｐｐｍ以下であることを言う。この鉄および／またはコバルトの量はＩＣＰ−ＭＳ法や原子吸光度法等で分析することができる。
【００３２】
また、本発明メッキ液が鉄および／またはコバルトを実質的に含有しない場合には、得られるクロムメッキ製品も鉄および／またはコバルトを実質的に含有しない。本発明のクロムメッキ製品が鉄および／またはコバルトを実質的に含有しないとは、クロムメッキ中に鉄および／またはコバルトが０．５ａｔ％未満、好ましくは０．４ａｔ％以下であることを言う。この鉄および／またはコバルトの量はＥＤＳやＸＰＳ等で分析することができる。
【実施例】
【００３３】
以下、本発明を実施例を挙げて詳細に説明するが、本発明はこれら実施例に何ら限定されるものではない。【００３４】
実  施  例  １
クロムメッキ：
表１に記載の成分を水に溶解して、３価クロムメッキ液を調製した。この３価クロムメッキ液について、ニッケルメッキを施した真鍮板を用いてハルセル試験を行った。ハルセル試験の条件は電流４Ａ、メッキ時間３分である。メッキ後、真鍮板の左端からメッキ被膜が析出している距離を図１のように測定し、これをつきまわりとした。また、真鍮板の電流密度８ＡＳＤに該当する箇所の膜厚を蛍光Ｘ線で測定した。更に、メッキ後の外観は色彩色差計（コニカミノルタ社製）を用いてＬ値、ａ値、ｂ値により評価した。それらの結果も表１に示した。【００３５】
【表１】
2019117178.tif 000003
【００３６】
この結果から、３価クロムメッキ液において、錯化剤として、酒石酸ジアンモニウム（ヒドロキシ基を２つ、カルボキシ基を２つ）を用い、硫黄含有有機化合物として、サッカリン酸ナトリウムと、アリルスルホン酸ナトリウムやアリルチオ尿素（アリル基を有する硫黄含有有機化合物）を組み合わせて用いることにより（組成１、４、５）、外観は６価クロムメッキと同程度で、膜厚（析出速度）はそれを用いない場合と比較して２倍程度となることがわかった。【００３７】
なお、上記した３価クロムメッキ液中の鉄およびコバルトをＩＣＰ−ＭＳ法で測定した結果、それぞれ０．５ｐｐｍ未満であった。また、得られたクロムメッキ中の鉄およびコバルトをＥＤＳによる元素分析で測定した結果、それぞれ０．４ａｔ％未満であった。【００３８】
実  施  例  ２
クロムメッキ：
表２に記載の成分を水に溶解して、３価クロムメッキ液を調製した。この３価クロムメッキ液について、ニッケルメッキを施した真鍮板を用いてハルセル試験を行った。ハルセル試験の条件は電流４Ａ、メッキ時間３分である。メッキ後、真鍮板の左端からメッキ被膜が析出している距離を測定した。その結果も表２に示した。また、つきまわりと硫酸カリウム／硫酸アンモニウムの関係を図２に示した。【００３９】
【表２】
2019117178.tif 000004
【００４０】
上記３価クロムメッキ液でメッキをした場合、外観や膜厚は全ての組成でほぼ同じであったが、付きまわりについては硫酸カリウム／硫酸アンモニウムが大きくなるほどつきまわりが良好になり、１．０〜３０では付きまわりが特に良好であることがわかった。【００４１】
なお、上記した３価クロムメッキ液中の鉄およびコバルトをＩＣＰ−ＭＳ法で測定した結果、それぞれ０．５ｐｐｍ未満であった。また、得られたクロムメッキ中の鉄およびコバルトをＥＤＳによる元素分析で測定した結果、それぞれ０．４ａｔ％未満であった。【００４２】
実  施  例  ３
クロムメッキ：
表３に記載の成分を水に溶解して、３価クロムメッキ液を調製した。この３価クロムメッキ液について、ニッケルメッキを施した真鍮板を用いてハルセル試験を行った。ハルセル試験の条件は電流４Ａ、メッキ時間３分である。メッキ後、真鍮板の左端からメッキ被膜が析出している距離を図１のように測定し、これをつきまわりとした。また、真鍮板の電流密度８ＡＳＤに該当する箇所の膜厚を蛍光Ｘ線で測定した。更に、メッキ後の外観は色彩色差計（コニカミノルタ社製）を用いてＬ値、ａ値、ｂ値により評価した。それらの結果も表３に示した。【００４３】
【表３】
2019117178.tif 000005
【００４４】
この結果から、３価クロムメッキ液において、錯化剤として、ヒドロキシ基を２つ以上、カルボキシ基を２つ以上有するカルボン酸またはその塩と、カルボキシ基を２つ以上有し、炭素数が４以上であるカルボン酸またはその塩とを組み合わせて用い、硫黄含有有機化合物として、サッカリンまたはその塩と、アリル基を有するスルホン酸またはその塩と、ビニル基を有するスルホン酸またはその塩とを組み合わせて用いることにより、外観は６価クロムメッキと同程度となることがわかった。【００４５】
なお、上記した３価クロムメッキ液中の鉄およびコバルトをＩＣＰ−ＭＳ法で測定した結果、それぞれ０．５ｐｐｍ未満であった。また、得られたクロムメッキ中の鉄およびコバルトをＥＤＳによる元素分析で測定した結果、それぞれ０．４ａｔ％未満であった。【００４６】
実  施  例  ４
ＣＡＳＳ試験：
表３に記載の組成１６、１８、２０、２１の組成の３価クロムメッキ液を調製した。この３価クロムメッキ液で、ニッケルメッキ（２μｍ）を施した銅板に、浴温４５℃、電流密度８Ａ／ｄｍ２、３分という条件でクロムめっきを行い、試験片を得た。この試験片についてＣＡＳＳ試験（ＪＩＳ Ｈ ８５０２）を行った。ＣＡＳＳ試験２４時間後の試験片の顕微鏡写真を図３に示した。【００４７】
ＣＡＳＳ試験の結果、３価クロムメッキ液において、錯化剤として、ヒドロキシ基を２つ以上、カルボキシ基を２つ以上有するカルボン酸またはその塩と、カルボキシ基を２つ以上有し、炭素数が４以上であるカルボン酸またはその塩とを組み合わせて用い、硫黄含有有機化合物として、サッカリンまたはその塩と、アリル基を有するスルホン酸またはその塩と、ビニル基を有するスルホン酸またはその塩とを組み合わせて用いることにより腐食孔が小さく分散することで耐食性が向上するとわかった。
【産業上の利用可能性】
【００４８】
本発明の３価クロムメッキ液は、６価のクロムを用いたメッキと同様に各種用途に用いることができる。
以    上
【図１】
2019117178.tif 000006
【図２】
2019117178.tif 000007
【図３】
2019117178.tif 000008
【国際調査報告】
2019117178.tif 000009
2019117178.tif 000010
2019117178.tif 000011
2019117178.tif 000012